(57)【要約】  広い周波数範囲においても高効率のフェライトが実現可能なフェライトの製造方法が開示される。このフェライトの製造方法は、硝酸バリウム（Ｂａ（ＮＯ３）２）、硝酸コバルト六水和物（Ｃｏ（ＮＯ３）２・６Ｈ２Ｏ）及び硝酸第二鉄九水和物（Ｆｅ（ＮＯ３）３・９Ｈ２Ｏ）を３：２：２４の割合にて混合して液状の混合物を形成する段階と、混合物を水酸化ナトリウム（ＮａＯＨ）により共沈して金属化させる段階と、共沈された混合物を洗浄及び乾燥する段階と、洗浄及び乾燥された混合物を熱処理する段階と、混合物に酸化アルミニウム（Ａｌ２Ｏ３）を添加する段階と、を含む。このような構成によれば、誘電率、透磁率、誘電損失及び透磁損失を低下させることができて、高効率のフェライトが実現可能となる。
2011530479.tif 000002
【特許請求の範囲】
【請求項１】
磁性を有する液状の混合物を形成する段階と、
前記混合物を金属化する段階と、
前記金属化された混合物を洗浄及び乾燥する段階と、
前記洗浄及び乾燥された混合物を熱処理する段階と、
前記熱処理された混合物に酸化アルミニウム（Ａｌ２Ｏ３）を添加する段階と、
を含むことを特徴とするフェライトの製造方法。
【請求項２】
前記液状の混合物を形成する段階においては、硝酸バリウム（Ｂａ（ＮＯ３）２）、硝酸コバルト六水和物（Ｃｏ（ＮＯ３）２・６Ｈ２Ｏ）及び硝酸第二鉄九水和物（Ｆｅ（ＮＯ３）３・９Ｈ２Ｏ）を３：２：２４の割合にて混合することを特徴とする請求項１に記載のフェライトの製造方法。
【請求項３】
前記混合物を金属化する段階においては、水酸化ナトリウム（ＮａＯＨ）により前記液状の混合物を共沈することを特徴とする請求項１に記載のフェライトの製造方法。
【請求項４】
前記金属化された混合物を洗浄及び乾燥する段階は、前記混合物を蒸留水により洗浄する段階と、前記洗浄された混合物を１１０℃〜１３０℃の温度において２４時間乾燥する段階と、を含むことを特徴とする請求項１に記載のフェライトの製造方法。
【請求項５】
前記洗浄及び乾燥された混合物を熱処理する段階は、前記乾燥された混合物を９００〜１１００℃の温度において１次熱処理する段階と、前記１次熱処理された混合物を１２５０〜１３５０℃の温度において２次熱処理する段階と、を含むことを特徴とする請求項１に記載のフェライトの製造方法。
【請求項６】
前記熱処理された混合物に酸化アルミニウム（Ａｌ２Ｏ３）を添加する段階においては、前記１次熱処理段階後に、前記１次熱処理された混合物と前記酸化アルミニウムとを数％〜数十％の重量比にて混合することを特徴とする請求項５に記載のフェライトの製造方法。
【請求項７】
Ｂａ３Ｃｏ２Ｆｅ２４Ｏ４１から形成された混合体を準備する段階と、
前記混合体にＡｌ２Ｏ３から構成された添加物を数％〜数十％の重量比にて混合する段階と、
を含むことを特徴とするフェライトの製造方法。
【請求項８】
前記混合体を準備する段階は、硝酸バリウム（Ｂａ（ＮＯ３）２）、硝酸コバルト六水和物（Ｃｏ（ＮＯ３）２・６Ｈ２Ｏ）及び硝酸第二鉄九水和物（Ｆｅ（ＮＯ３）３・９Ｈ２Ｏ）を３：２：２４の割合にて混合して液状の混合物を形成する段階と、前記混合物を共沈する段階と、前記共沈された混合物を洗浄及び乾燥する段階と、前記乾燥された混合物を２つの段階に亘って熱処理する段階と、を含むことを特徴とする請求項７に記載のフェライトの製造方法。
【請求項９】
前記添加物を混合する段階においては、前記２つの段階の熱処理段階のうち１次熱処理段階が完了した混合物に前記添加物を混合することを特徴とする請求項８に記載のフェライトの製造方法。
【発明の詳細な説明】
【技術分野】
【０００１】
本発明はアンテナに係り、さらに詳しくは、周波数の範囲を拡張させてアンテナの効率を向上させることのできるフェライトの製造方法に関する。
【背景技術】
【０００２】
一般に、無線機器とは、場所を問わずにどこでも無線通信を通じて情報を送受可能な機器を総称し、携帯電話、パームサイズＰＣまたはＰＤＡ（Ｐｅｒｓｏｎａｌ  Ｄｉｇｉｔａｌ  Ａｓｓｉｓｔａｎｔｓ；個人用の携帯情報端末）またはＨＰＣ（Ｈａｎｄ  Ｈｅｌｄ  ＰＣ：携帯用ＰＣ）などを含む。かような無線機器には無線にて電子情報を送受するアンテナが設けられ、このアンテナには情報の無線送受のために、ＲＦ（Ｒａｄｉｏ  Ｆｒｅｑｕｅｎｃｙ）磁性素子が採用される。
【０００３】
ＲＦ磁性素子は様々なタイプのフェライトを用いて実現することができ、その中でも、Ｂａ３Ｃｏ２Ｆｅ２４Ｏ４１から構成されるＺ−タイプまたはヘキサフェライトは数百ＭＨｚにおいて使用可能なフェライトである。この種のＺ−タイプまたはヘキサフェライトは透磁率と誘電率が高いため、アンテナの小型化に有利である。
【０００４】
ところが、上記の如きＺ−タイプまたはヘキサフェライトを用いたＲＦ磁性素子は数百ＭＨｚ以上の周波数においては透磁損失値と誘電損失値が大きくなってＲＦ磁性素子としては不向きであるという欠点を有する。また、Ｚ−タイプまたはヘキサフェライトの特性であると言われる高い透磁率と誘電率を有するように実現された小型のアンテナの場合、減少された断面積により効率低下が引き起こされる。これにより、ＲＦ磁性素子をもって周波数範囲を拡張できるように透磁損失値と誘電損失値を低下させると共に、透磁率と誘電率を調節してアンテナの効率を向上させられる方案が望まれる。
【発明の概要】
【発明が解決しようとする課題】
【０００５】
本発明は上記事情に鑑みてなされたものであり、その目的は、透磁損失値と誘電損失値を低下させて周波数の範囲を拡張させることのできるフェライトの製造方法を提供するところにある。
【０００６】
本発明の他の目的は、透磁率と誘電率を低下させてアンテナ効率を向上させることのできるフェライトの製造方法を提供するところにある。
【課題を解決するための手段】
【０００７】
上記の目的を達成するために、本発明によるフェライトの製造方法は、磁性を有する液状の混合物を形成する段階と、前記混合物を金属化する段階と、前記金属化された混合物を洗浄及び乾燥する段階と、前記洗浄及び乾燥された混合物を熱処理する段階と、前記熱処理された混合物に酸化アルミニウム（Ａｌ２Ｏ３）を添加する段階と、を含む。
【０００８】
本発明の実施の形態によれば、前記液状の混合物は、硝酸バリウム（Ｂａ（ＮＯ３）２）、硝酸コバルト六水和物（Ｃｏ（ＮＯ３）２・６Ｈ２Ｏ）及び硝酸第二鉄九水和物（Ｆｅ（ＮＯ３）３・９Ｈ２Ｏ）を３：２：２４の割合にて混合して得られる。このような割合にて混合された前記液状の混合物は、水酸化ナトリウム（ＮａＯＨ）により共沈されて金属化される。
【０００９】
このようにして金属化された混合物は蒸留水により洗浄されて、１１０℃〜１３０℃の温度において２４時間乾燥される。このようにして乾燥された混合物は９００〜１１００℃の温度において１次熱処理された後、１２５０〜１３５０℃において２次熱処理される。このとき、前記酸化アルミニウムは、前記１次熱処理段階後に、前記１次熱処理された混合物と数％〜数十％の重量比にて混合される。これらの一連の過程を経て形成されたフェライトは、透磁率、誘電率、透磁損失及び誘電損失が低い。
【００１０】
本発明の他の側面によるフェライトの製造方法によれば、Ｂａ３Ｃｏ２Ｆｅ２４Ｏ４１から形成された混合体を準備する段階と、前記混合体にＡｌ２Ｏ３から構成された添加物を数％〜数十％の重量比にて混合する段階と、を含む。ここで、硝酸バリウム（Ｂａ（ＮＯ３）２）、硝酸コバルト六水和物（Ｃｏ（ＮＯ３）２・６Ｈ２Ｏ）及び硝酸第二鉄九水和物（Ｆｅ（ＮＯ３）３・９Ｈ２Ｏ）を３：２：２４の割合にて混合して液状の混合物を形成する段階と、前記液状の混合物を共沈する段階と、前記共沈された混合物を洗浄及び乾燥する段階と、前記乾燥された混合物を２つの段階に亘って熱処理する段階と、を含み、前記添加物の添加段階は、１次熱処理された混合物に添加されて、２次熱処理される。
【発明の効果】
【００１１】
上記の如き構成を有する本発明によれば、Ｂａ３Ｃｏ２Ｆｅ２４Ｏ４１から形成された混合体に酸化アルミニウム（Ａｌ２Ｏ３）が混入することにより、製造されたフェライトの透磁損失と誘電損失を低下させることが可能となる。これにより、フェライトが数百ＭＨｚ以上の範囲、すなわち、数ＧＨｚの周波数範囲においても採用可能となる。
【００１２】
また、フェライトに酸化アルミニウムが添加されることにより、製造されたフェライトの透磁率及び誘電率を低下させることが可能となる結果、採用されるアンテナの効率を向上させることができる。さらに、フェライトへの酸化アルミニウムの添加割合を調節することにより、フェライトの誘電率及び透磁率の値を所望の値に調節することが可能になる。
【図面の簡単な説明】
【００１３】
【図１】本発明によるフェライトの製造方法を説明するためのフローチャートである。
【図２】図１により製造されたフェライトを概略的に示す斜視図である。
【図３】本発明により製造されたフェライトの透磁率と誘電率を示すグラフである。
【図４】本発明により製造されたフェライトの透磁損失と誘電損失を示すグラフである。
【図５】本発明により製造されたフェライトの反射損失を示すグラフである。
【発明を実施するための形態】
【００１４】
以下、添付図面に基づき、本発明の好適な一実施の形態によるフェライトの製造方法を説明する
【００１５】
図１は、本発明の一実施の形態によるフェライトの製造方法を説明するためのフローチャートであり、図２は、このような製造方法により製造されたＺ−タイプフェライトを示す図である。
【００１６】
図１を参照すれば、本発明の一実施の形態によるフェライトの製造方法は、液状の混合物の形成段階（Ｓ１０）、金属化段階（Ｓ２０）、洗浄及び乾燥段階（Ｓ３０）、熱処理段階（Ｓ４０）及び添加物の添加段階（Ｓ５０）を含む。以下、これらの段階について順番に説明する。
【００１７】
図１に示すように、まず、磁性を有する液状の混合物を形成する（Ｓ１０）。ここで、混合物は、硝酸バリウム（Ｂａ（ＮＯ３）２）、硝酸コバルト六水和物（Ｃｏ（ＮＯ３）２・６Ｈ２Ｏ）及び硝酸第二鉄九水和物（Ｆｅ（ＮＯ３）３・９Ｈ２Ｏ）が所定の割合にて混合されて得られる。このとき、硝酸バリウム（Ｂａ（ＮＯ３）２）、硝酸コバルト六水和物（Ｃｏ（ＮＯ３）２・６Ｈ２Ｏ）及び硝酸第二鉄九水和物（Ｆｅ（ＮＯ３）３・９Ｈ２Ｏ）は、３：２：２４の割合にて混合される。
【００１８】
このようにして液状の混合物が得られると（Ｓ１０）、混合物を金属化させる（Ｓ２０）。このような液状の混合物の金属化のために、沈殿反応時に未だ溶解度に達していない他の物質やイオンが一緒に沈殿する現象である共沈法を用いて金属化させる（Ｓ２０）。本発明においては、混合物に水酸化ナトリウム（ＮａＯＨ）を混入する共沈法を利用する場合を例示している。しかしながら、本発明はこれに限定されるものではなく、液状の混合物から金属が抽出可能であれば、種々の方法が採用可能であることはいうまでもない。
【００１９】
共沈された混合物は、洗浄及び乾燥される（Ｓ３０）。洗浄及び乾燥段階（Ｓ３０）は、具体的に、共沈されて金属化された混合物のスラリーを蒸留水を用いて洗浄する。次いで、洗浄された混合物を１１０℃〜１３０℃の温度において２４時間乾燥させる。この実施の形態においては、洗浄された混合物を乾燥機（図示せず）において１２０℃の温度において乾燥する場合を例示している。
【００２０】
このようにして洗浄及び乾燥された混合物は、熱処理される（Ｓ４０）。熱処理段階（Ｓ４０）は２つの段階に亘って行われ、１次熱処理段階（Ｓ４１）は、９００℃〜１１００℃の温度において行われ、２次熱処理段階（Ｓ４２）は、１２５０℃〜１３５０℃の温度において行われる。この実施の形態においては、１次熱処理段階（Ｓ４１）は１０００℃において行われ、２次熱処理段階（Ｓ４２）は１３２０℃において行われる場合を例示している。
【００２１】
一方、１次熱処理段階（Ｓ４１）後に、１次熱処理された混合物に添加物が添加される段階が行われる（Ｓ５０）。添加物は酸化アルミニウム（Ａｌ２Ｏ３）であり、１次熱処理された混合物に数％〜数十％の重量比にて添加される。ここで、添加物としての酸化アルミニウムは、製造されるフェライトの透磁損失値と誘電損失値を低下させ、且つ、透磁率と誘電率を低下させるために添加される。
【００２２】
このようにして酸化アルミニウムが１次熱処理された混合物に添加された後（Ｓ５０）に２次熱処理されれば（Ｓ４２）、図２に示すように、フェライト１が製造される。
【００２３】
参考までに、上記の製造方法により製造されたフェライト１は、Ｂａ３Ｃｏ２Ｆｅ２４Ｏ４１から構成された混合体に数％〜数十％の重量比の割合にて酸化アルミニウムが添加されたフェライトである。
【００２４】
表１は、上記の製造段階により製造されたフェライト１の添加物である酸化アルミニウムの量による性能を比較して示す表である。
【００２５】
【表１】
2011530479.tif 000003
【００２６】
表１に示すように、酸化アルミニウムが０％の割合にて混合されたフェライト１に比べて、酸化アルミニウムの添加割合が１％、１０％及び２０％に増大するにつれてアンテナのサイズは増加され、アンテナの特定の方向に対する利得値であるピークゲイン値も上がる。加えて、酸化アルミニウムの添加割合が増大するにつれて、フェライト１の効率も急増する。これにより、上記の如き製造方法により製造されたフェライト１を採用したアンテナの断面積を増大させ、その結果、アンテナの効率を向上させることが可能となる。
【００２７】
また、図３及び図４は、上記の如き製造方法により製造されたフェライト１の透磁率、誘電率、透磁損失及び誘電損失を示すグラフである。参考までに、透磁率、誘電率、透磁損失及び誘電損失はアンテナの性能を示す指標であり、透磁率は物質の磁気的性質を示す量であり、誘電率は誘電体の電気的な特性であり、貯蔵可能な電荷量を示す指標である。なお、透磁損失は磁化損失量であり、誘電損失は誘電体中において熱により消失されるエネルギー損失量を示す。
【００２８】
図３に示すように、酸化アルミニウムの添加割合が０％、１％、１０％及び２０％に増大するにつれて、透磁率と誘電率が下がると共に、周波数の範囲とは無関係に一定していることが分かる。加えて、図４に示すように、酸化アルミニウムの添加割合の増加がフェライト１の透磁損失及び誘電損失の低下に影響を及ぼすことが分かる。このため、フェライト１を構成する混合体であるＢａ３Ｃｏ２Ｆｅ２４Ｏ４１に酸化アルミニウムを添加することにより、フェライト１の透磁率と誘電率を調節することができると共に、透磁損失と誘電損失の減少により一層広い範囲の周波数において採用可能となる。
【００２９】
図５は、酸化アルミニウムの添加割合による反射損失を示すグラフである。図５に示すように、酸化アルミニウムの添加割合が０％、１％、１０％及び２０％に増大するにつれて、反射損失値は次第に低下する。このような反射損失値の低下により、数ＧＨｚの広帯域環境下においても採用可能なフェライト特性を有することとなる。
【００３０】
以上述べたように、本発明の好適な実施の形態を参照して説明したが、当該技術分野における通常の知識を持った者であれば、特許請求の範囲に記載の本発明の思想及び領域から逸脱しない範囲内において本発明を様々に修正及び変更することが可能であることが理解できるであろう。
【図１】
2011530479.tif 000004
【図２】
2011530479.tif 000005
【図３】
2011530479.tif 000006
【図４】
2011530479.tif 000007
【図５】
2011530479.tif 000008
【国際調査報告】
2011530479.tif 000009
2011530479.tif 000010
2011530479.tif 000011
2011530479.tif 000012